본 발명은 SiO2 65 ~ 75 중량 %, Na2O 10 ~ 15 중량 %, K2O 0 ~ 5 중량 %, CaO 7 ~ 12 중량 %, SO3 0.1 ~ 0.3 중량 %, MgO 2 ~ 5 중량 %, Al2O3 0 ~ 3 중량 %를 포함하고, Fe2O3로 표시되는 전체 철분 함량이 150 ppm 이하이며, 4 mm 두께의 저철분 플로트 유리에 대해 측정 시 가시광선 투과율이 91% 이상, 300 ~ 2500 nm 파장 범위의 태양열선 투과율이 90.2% 이상, 400 ~ 1100 nm 파장 범위의 태양열선 투과율이 90.5% 이상인 저철분 플로트 유리 및 그 제조방법에 관한 것이다. 본 발명의 저철분 플로트 유리는 산화세륨과 같은 고가의 희토류 원소 산화물을 산화제 또는 착색제로 함유하지 않고도 낮은 레독스 비율을 가지므로, 제조원가를 줄일 수 있으며, 높은 가시광선 및 태양열선 투과율을 나타내어, 고급소재의 유리 제품으로 사용할 수 있으며, 특히 태양전지 광흡수 층으로부터 높은 양자효율을 얻을 수 있기 때문에 박막형 태양전지의 기판소재로 사용될 수 있다.저철분 플로트 유리, 가시광선 투과율, 태양열선 투과율, 레독스 비율, 태양전지를 포함한다. 
The object of the invention is a continuous method for obtaining glass, comprising steps consisting of:          charging raw materials upstream of a furnace, along which a plurality of burners is disposed,     obtaining a mass of molten glass, and then     leading said mass of molten glass to a zone of the furnace situated further downstream, at least one burner disposed in the region of this zone being fed with an over-stoichiometric quantity of oxidant, and then,     forming a glass sheet, said glass sheet having a chemical composition that comprises the following constituents in an amount varying within the weight limits defined below:              SiO2 60-75%   Al2O3 0-10%  B2O3 0-5%, preferably 0   CaO 5-15%  MgO 0-10%  Na2O 5-20%  K2O 0-10%  BaO 0-5%, preferably 0,  SO3 0.1-0.4%  Fe2O3 (total iron) 0 to 0.015%,  Redox 0.1-0.3.     